(57)【特許請求の範囲】
【請求項１】
ゴム状弾性体で形成されるゴム層と、このゴム層の表面に形成されて粘着性を有する粘着層とを有する搬送用ロールを製造する方法であって、５〜１０ポイズの未加硫ゴムを前記ゴム層上に被覆する被覆工程と、この被覆工程で被覆した未加硫ゴムを未反応部分を残すように加硫する半加硫工程とを有することを特徴とする搬送用ロールの製造方法。
【請求項２】
請求項１において、前記被覆工程は、スプレーコーティング法、ディッピング法又はスキージーコート法で形成することを特徴とする搬送用ロールの製造方法。
【請求項３】
請求項１又は２において、前記粘着層は、硬度がアスカーＣで２０°以下のシリコーンゴム又はウレタンゴムからなることを特徴とする搬送用ロールの製造方法。
【請求項４】
請求項１〜３の何れかにおいて、前記ゴム層が、前記粘着層と同種のゴムからなり、その硬度が、ＪＩＳ  Ａで３０〜６０°であることを特徴とする搬送用ロールの製造方法。
【請求項５】
請求項１〜４の何れかにおいて、前記半加硫工程は、半加硫電熱プレス法、または恒温槽中で行われることを特徴とする搬送用ロールの製造方法。
【発明の詳細な説明】
【０００１】
【発明の属する技術分野】
本発明は、テレホンカード、プリペイドカード、キャッシュカード等のカード類又は紙幣、切符等に印刷を行うカード類印刷機、又は一般的なプリンタ、複写機等において被印刷物を搬送するためのクリーニング機能付き搬送用ロールの製造方法に関する。
【０００２】
【従来の技術】
従来より、例えば、テレホンカード、プリペイドカード、キャッシュカード等のカード印刷機等においては、被印刷物であるカードを搬送するための搬送用ロールが用いられている。このようなカード類には静電気等により埃等が付着しやすく、印刷品質が低下するという問題がある。
【０００３】
そこで、近年、これらのカードの表面に付着した汚れ・埃等をクリーニングしながらカードを搬送するクリーニング機能付き搬送用ロールが用いられるようになった。このクリーニング機能付き搬送用ロールとしては、一般的に、例えば、硬度がＪＩＳ  Ａで３０〜５０°程度のウレタンゴム、シリコーンゴム等で成形して表面を研磨したもの、又は、例えば、ＣＲ、ＥＰＤＭ等で形成されたゴム層の表面に硬度がＪＩＳ  Ａで１０〜２０°程度のウレタンゴムあるいはシリコーンゴムをコーティングしたものが使用されている。このように形成することにより、搬送用ロールの表面の粘着性を持たせ、クリーニング性能を有する搬送ロールとして用いられてきた。
【０００４】
【発明が解決しようとする課題】
しかしながら、上述のように形成された従来の搬送用ロールでは、粘着性が弱いためクリーニング性能が低く、又、クリーニング性能が持続しないという問題がある。また、これに伴い、搬送用ロールを所定期間毎に交換しなければならず、手間やコストがかかってしまうという問題もあった。
【０００５】
さらに、従来の搬送用ロールは温度依存性に劣り、周囲の温度変化により粘着性が変化し、すなわちクリーニング性能が変化するという欠点がある。
【０００６】
本発明は、このような事情に鑑み、粘着性を向上することによりクリーニング性能を高め、また、水、アルコール等による洗浄等により半永久的に使用可能で、温度依存性も非常に優れているクリーニング機能付き搬送用ロールの製造方法を提供することを課題とする。
【０００７】
【課題を解決するための手段】
前記課題を解決する本発明の第１の態様は、ゴム状弾性体で形成されるゴム層と、このゴム層の表面に形成されて粘着性を有する粘着層とを有する搬送用ロールを製造する方法であって、５〜１０ポイズの未加硫ゴムを前記ゴム層上に被覆する被覆工程と、この被覆工程で被覆した未加硫ゴムを未反応部分を残すように加硫する半加硫工程とを有することを特徴とする搬送用ロールの製造方法にある。
【０００８】
本発明の第２の態様は、第１の態様において、前記被覆工程は、スプレーコーティング法、ディッピング法又はスキージーコート法で形成することを特徴とする搬送用ロールの製造方法にある。
【０００９】
本発明の第３の態様は、第１又は２の態様において、前記粘着層は、硬度がアスカーＣで２０°以下のシリコーンゴム又はウレタンゴムからなることを特徴とする搬送用ロールの製造方法にある。
【００１０】
本発明の第４の態様は、第１〜３の何れかの態様において、前記ゴム層が、前記粘着層と同種のゴムからなり、その硬度が、ＪＩＳ  Ａで３０〜６０°であることを特徴とする搬送用ロールの製造方法にある。
【００１１】
本発明の第５の態様は、第１〜４の何れかの態様において、前記半加硫工程は、半加硫電熱プレス法、または恒温槽中で行われることを特徴とする搬送用ロールの製造方法にある。
【００１２】
ここで、図１に本発明方法で製造する搬送用ロールの外観形状の例、図２に使用例を示す。
【００１３】
本発明の搬送用ロール１０は、例えば、図１に示すように、金属または樹脂製のシャフト１の表面に、シリコーンゴム等で形成されゴム層２と、その表面に半加硫状態のシリコーンゴムで形成されて粘着性を有する粘着層３とを有する。
【００１４】
また、本発明の搬送用ロール１０は、例えば、図２に示すように、キャッシュカード等のカード１１を挟むように相対向して配設される。この各搬送用ロール１０は図中矢印の方向に回転され、カード１１を図中矢印の方向に搬送する。そして、カード１１の各面に各搬送用ロール１０の粘着層が接触する際に、カード１１表面に付着している汚れ等を吸着し、クリーニングを行う。なお、本発明の搬送ロールは、何れか一方に用いて、対向するロールは通常の搬送ロールを用いてもよい。
【００１５】
また、搬送用ロールの成形方法は特に限定されず、例えば、金属シャフトまたは樹脂コアと一体的に成形しても良いし、ゴム層を押出、プレス成形等で成形した後、粘着層を形成し、その後、金属シャフトまたは樹脂コアに圧入固定するようにしてもよい。また、ゴム層を成形した後、金属シャフトまたは樹脂コアに圧入して研磨した後、粘着層を形成してもよい。
【００１６】
このような、本発明の搬送用ロールでは、ゴム層を形成するゴム加硫物は、硬度がＪＩＳ  Ａで３０〜６０°であることが好ましい。また、その材質は、粘着層との密着性を考慮すると粘着層を形成するゴム材質と同種の材質であることが好ましいが、これに限定されず、その他に、例えば、ＣＲ、ＥＰＤＭ等の従来から用いられている材料であってもよい。また、粘着層の接着性向上のため、必要に応じて、ゴム層と粘着層との間に接着層を設けてもよい。なお、この接着剤は、熱硬化後も硬度が固くならないものがよく、例えば、ＬＴＶシリコーン系の接着剤Ｎｏ．１０１Ａ／Ｂ（信越化学工業（株）製）などを挙げることができる。
【００１７】
また、このゴム層の表面にはゴム硬度がアスカーＣで２０°以下のシリコーンゴムまたはウレタンゴム等を用いて粘着層を形成するため、ゴム層の表面粗さはなるべく小さい方が好ましく、例えば、３０μｍ以下である。
【００１８】
本発明の搬送用ロールの粘着層を形成するシリコーンゴムあるいはウレタンゴムのゴム硬度は、アスカーＣで２０°以下、好ましくは１０°程度であるのがよい。このような低硬度の粘着層を用いることにより、表面の粘着性を向上することができ、従って、従来の搬送用ロールと比較して、クリーニング性能を向上させることができる。
【００１９】
この粘着層の形成方法は、特に限定されないが、スプレーコート法、ディッピング法、スキージーコート法等により形成することができるが、均一な粘着層を形成するためにはディッピング法を用いるのが望ましい。また、このような粘着層の厚さは、３０〜２００μｍ程度であれば良い。このような粘着層を形成するための未加硫ゴムの粘性は、例えば、５〜１０ポイズ程度である。
【００２０】
本発明方法では、粘着層を形成する際、完全に加硫しないで未加硫部分を残すように半加硫状態で形成するようにする。これにより、本質的に粘着性を有する粘着層が形成できる。この半加硫状態の粘着層を形成するには、半加硫電熱プレス法を採用するのが好ましいが、恒温槽等の中で適宜加熱処理を行ってもよい。
【００２１】
また、一般に、搬送用ロールは汚れてしまうとクリーニング性能が低下する。従来の搬送用ロールでは、一度クリーニング性能が低下してしまうと、再生することは不可能であるため、部品の交換を余儀なくされる。一方、本発明の搬送用ロールは、粘着層が本来的に粘着性を有しているので、水、アルコール等による洗浄を行えばほとんど元の状態に再生することができる。したがって、部品交換の必要を大幅に減少させ、コストを抑えることができた。
【００２２】
【発明の実施の形態】
以下、本発明を実施例に基づいて説明する。
【００２３】
（実施例１）
本実施例では、硬度がＪＩＳ  Ａ  ４０°のＨＴＶシリコーンゴムを１７０°で１０分間プレス成形して筒状のゴム素材を形成し、２００℃で４時間の２次加硫を行い、その後、表面粗さ３０μｍ以内に研磨して筒状のゴム層を得た。
【００２４】
次いで、このゴム層の表面に、粘度を５ポイズに調整したシリコーンゴム（ＫＥ−１３８０Ａ及びＢの混合物（１００：１００）：信越化学工業株式会社製）をディッピング法にて厚さ１００μｍにコーティングして粘着層を形成し、本実施例の搬送用ロールを得た。
【００２５】
粘着層を形成したシリコーンゴムは、加硫によりアスカーＣで１０°のゴムを得ることができるものであるが、本実施例では、一部未加硫となる条件で、１１０℃で５分間だけ加硫した。
【００２６】
（実施例２）
粘着層を形成するシリコーンゴムの加硫条件を、１１０℃で１０分間とした以外は実施例１と同様にした。これにより、粘着層は半加硫条件で加硫され、硬度が、アスカーＣで２０°であった。
【００２７】
（比較例）
粘着層について、２００℃で４時間の二次加硫を実施した以外は実施例と同様にした。
【００２８】
（試験例）
上述の各実施例及び比較例の搬送用ロールをガラス板の上に載せて、ガラス板を傾け、各搬送用ロールが転がり落ちる角度を測定し、その結果からそれぞれの搬送用ロールの粘着性の比較を行った。
【００２９】
比較例の搬送用ロールは、ガラス板を７０°まで傾けて、３０秒以上静止状態を保持していても転がり落ちなかったが、それ以上傾けると転がり落ちた。
【００３０】
これに対し、実施例１の搬送用ロールは、垂直に立てたガラス板に粘着することができた。また、実施例２の搬送用ロールは、ガラス板を７０°まで傾けて、３０秒以上静止状態を保持していても転がり落ちなかった。
【００３１】
この結果から、本発明の搬送用ロールは、比較例である従来の搬送用ロールと比較して、粘着性が向上していることが確認できた。従って、本発明の搬送用ロールの製造方法を用いればクリーンニング性能が向上した搬送用ロールを得ることができる。
【００３２】
【発明の効果】
上述したように、本発明方法によれば、本質的に粘着性を有し、クリーニング性能が向上した搬送用ロールを得ることができる。また、本発明方法で製造した搬送用ロールは、半永久的に再生可能であり、コストを削減することも可能である。
【図面の簡単な説明】
【図１】本発明の搬送用ロールの外観形状の一例を示す図である。
【図２】本発明の搬送用ロールの使用例を示す図である。
【符号の説明】
１  金属シャフト
２  ゴム層
３  粘着層
１０  搬送用ロール
【図１】
0003707712.tif 000002
【図２】
0003707712.tif 000003